(57)【要約】  ディスプレイ等のパルス駆動デバイスは、ホスト材料およびブレンドまたは結合されたリン光エミッタを含む有機発光組成物を含む。リン光エミッタはホスト材料中に１０ｗｔ％を超える濃度で存在し、ホスト材料はリン光エミッタよりも高い三重項エネルギーレベルを有する。リン光エミッタがホスト材料中でピーク効率にある濃度は１０ｗｔ％を超え、組成物は蛍光エミッタを含まず、したがって使用中の組成物からの発光は実質的にすべてリン光である。
2011510509.tif 000002
【特許請求の範囲】
【請求項１】
ホスト材料およびリン光エミッタを含む組成物であって、前記リン光エミッタは前記ホスト材料中に１０ｗｔ％を超える濃度で存在し、前記ホスト材料は前記リン光エミッタよりも高い三重項エネルギーレベルを有し、前記組成物は蛍光エミッタを含まず、したがって前記組成物からの発光は実質的にすべてリン光であり、前記リン光エミッタは前記ホスト材料中で１０ｗｔ％を超える濃度においてピーク効率を有することを特徴とする組成物。
【請求項２】
前記リン光エミッタが前記ホスト材料中に１０〜２５ｗｔ％の範囲の濃度で存在する、請求項１に記載の組成物。
【請求項３】
前記リン光エミッタが前記ホスト材料中に１４〜２５ｗｔ％の範囲の濃度で存在する、請求項１に記載の組成物。
【請求項４】
前記ホスト材料が前記リン光エミッタとブレンドされている、請求項１から３のいずれかに記載の組成物。
【請求項５】
前記ホスト材料が前記リン光エミッタに結合している、請求項１から３のいずれか一項に記載の組成物。
【請求項６】
前記ホスト材料がポリマーである、請求項１から５のいずれか一項に記載の組成物。
【請求項７】
前記リン光エミッタが赤色エミッタである、請求項１から６のいずれか一項に記載の組成物。
【請求項８】
前記リン光エミッタがＩｒ錯体を含む、請求項１から７のいずれか一項に記載の組成物。
【請求項９】
前記ホスト材料が青色ホスト材料である、請求項１から８のいずれか一項に記載の組成物。
【請求項１０】
請求項１から９のいずれか一項に記載の組成物を含むパルス駆動発光デバイス。
【請求項１１】
請求項１から９のいずれか一項に記載の組成物を含む有機発光デバイス。
【請求項１２】
請求項１１に記載の有機発光デバイスを含むパルス駆動ディスプレイ。
【請求項１３】
観察者の臨界融合周波数を超える周波数でディスプレイを駆動するための駆動手段をさらに含む、請求項１２に記載のパルス駆動ディスプレイ。
【発明の詳細な説明】
【技術分野】
【０００１】
本発明はパルス駆動条件で駆動される発光デバイス、たとえばパッシブマトリックスディスプレイに関する。本発明はさらに、そのような発光デバイスに用いることができる新規な組成物に関する。本発明はさらに、そのような組成物の耐用性に関し、特にパルス駆動条件で駆動されるデバイスにおける組成物の寿命を延長させることに関する。
【背景技術】
【０００２】
多くのディスプレイは、基板上に堆積した行および列の交差点に形成されたピクセルのマトリックスからなっている。各ピクセルは、たとえばポリマーＬＥＤ（ＰＬＥＤ）等の有機発光ダイオード（ＯＬＥＤ）である。図１を参照すると、典型的なＯＬＥＤの構造は、透明なガラスまたはプラスチックの基板１、アノード２およびカソード４を含む。有機電子発光（放射）層３が、アノード２およびカソード４の間に設けられている。
【０００３】
着色ディスプレイは、赤、緑および青のピクセルのマトリックスを互いに非常に近接して配置することによって形成される。ピクセルを制御し、それによって必要な画像を形成するために、「パッシブ」または「アクティブ」なマトリックスドライバ法が用いられる。
【０００４】
アクティブマトリックスディスプレイは、各ピクセルに直列にトランジスタ（ＴＦＴ）を内蔵しており、これが電流を制御し、それによって個別のピクセルの輝度を制御している。電流が小さければ、制御ワイヤはＴＦＴドライバをプログラムしさえすればよいので、制御ワイヤのフローを低減することができ、その結果としてワイヤをより細くすることができる。また、トランジスタは電流設定を保持し、ピクセルが別の制御信号を受けるまでピクセルを必要な輝度に保つことができる。アクティブマトリックスディスプレイには、典型的にはＤＣ駆動条件が用いられる。
【０００５】
パッシブマトリックスシステムにおいては、ディスプレイの各行および各列はそれ自身のドライバを有しており、画像を創出するためにマトリックスは迅速にスキャンされ、各ピクセルが必要に応じてスイッチオンまたはスイッチオフされることを可能にする。制御電流は、ピクセルが発光することを要求される際には常に存在しなければならない。
【０００６】
Ｐｒｏｃ．ｏｆ  ＳＰＩＥ、２８００巻（２００３）「有機発光材料およびデバイス（Ｏｒｇａｎｉｃ  Ｌｉｇｈｔ−Ｅｍｉｔｔｉｎｇ  Ｍａｔｅｒｉａｌｓ  ａｎｄ  Ｄｅｖｉｃｅｓ）」に記載されているように、パッシブマトリックスアドレッシングの原理はかなり単純で、発光の迅速な再配置に対して眼が鈍感であることを利用している。画像フレームを表示するために必要なすべてのピクセルを同時にアドレスする代わりに、パッシブマトリックスアプローチにおいては、行から行へスクロールすることによって別々のピクセルを順にアドレスする。短い発光の強度は、すべてのピクセルが全フレーム時間（行の数と必要な平均全輝度との積）で光を発する場合よりもはるかに強い。全フレームのリフレッシュ速度が十分に速ければ（すなわち、臨界融合周波数として知られる周波数より高ければ）、人の眼はスクロールされた画像を平均輝度を有する静止画像として観察する。パッシブマトリックス駆動の利点は、基板の構造が単純で特注生産が容易となり、基板のコストが低くなることである。パッシブマトリックスディスプレイには、典型的にはパルス駆動条件が用いられる。
【０００７】
Ｓｙｎｔｈｅｔｉｃ  Ｍｅｔａｌｓ、９１巻（１９９７）３〜７頁およびＳｙｎｔｈｅｔｉｃ  Ｍｅｔａｌｓ、１１３巻（２０００）１５５〜１５９頁にはパッシブマトリックス有機ＬＥＤの構造に関する情報が提供されており、その内容は参照により本明細書に組み込まれる。特にＳｙｎｔｈｅｔｉｃ  Ｍｅｔａｌｓ、９１巻（１９９７）３〜７頁の図１１（ｃ）を参照すると、これには蒸着による有機発光層の堆積およびそれに続くカソードの蒸着が示されている。発光層の溶液堆積（たとえばインクジェット印刷）がこの構造に同様に適用可能である。Ｓｙｎｔｈｅｔｉｃ  Ｍｅｔａｌｓ、１１３巻（２０００）１５５〜１５９頁の論文の背景の節に、どのようにしてフォトレジスト材料を用いてカソードがストライプ状にパターン化されるかの詳細が提供されている。
【０００８】
重要なパラメータはディスプレイの寿命である。
【０００９】
Ｐｒｏｃ．ｏｆ  ＳＰＩＥ、２８００巻（２００３）「有機発光材料およびデバイス（Ｏｒｇａｎｉｃ  Ｌｉｇｈｔ−Ｅｍｉｔｔｉｎｇ  Ｍａｔｅｒｉａｌｓ  ａｎｄ  Ｄｅｖｉｃｅｓ）」によれば、寿命の測定は主としてｄｃ駆動において実施される。しかし、パッシブマトリックス用途のための発光材料の寿命は、フルカラーディスプレイにおいて経験されるパルス駆動条件を用いても試験するべきであると言われている。
【００１０】
これまで、半導電層へのリン光材料のブレンドが研究されてきた。リン光ドーパントおよび小分子またはポリビニルカルバゾール等の非共役ポリマーホストを組み込むブレンドに基づくＯＬＥＤについて良い結果が得られてきた。共役ポリマーもまた、ホストとして開示されてきた。
【００１１】
ＷＯ０３／０９１３５５には、ポリマーまたはオリゴマーが少なくとも部分的に共役しており、有機金属基がポリマーまたはオリゴマーに共有結合していることを特徴とする、ポリマーまたはオリゴマーおよび有機金属基を含む発光可能な材料が開示されている。発光は主にリン光である。一般に有機金属は材料中に０．５〜７０ｗｔ％、より好ましくは１〜１０ｗｔ％の範囲の量で存在することが好ましいと述べられている。
【００１２】
Ａｄｖ．Ｆｕｎｃｔ．Ｍａｔｅｒ．、２００６、１６巻、６１１〜６１７頁は、イリジウム錯体系の白色発光ダイオードに関する。「ＢｌｕｅＪ」：ＰＶＫ：Ｉｒ（ＰＢＰＰ）３：Ｉｒ（ＰＩＱ）３のブレンドが開示されている。Ｉｒ（ＰＢＰＰ）３はブレンド中に９．７ｗｔ％のレベルで存在する。Ｉｒ（ＰＩＱ）３はブレンド中に０．３ｗｔ％のレベルで存在する。
【００１３】
Ａｐｐｌｉｅｄ  Ｐｈｙｓｉｃｓ  Ｌｅｔｔｅｒｓ、８８巻、２５１１１０頁（２００６）には、青色蛍光および橙色リン光材料を含むＰＶＫ系白色発光ダイオードが開示されている。青色蛍光発光は小分子ＤＰＡＶＢｉから得られる。橙色リン光発光はＯｓ（ｂｐｆｔｚ）から得られる。ＰＶＫ−ＰＢＤはホストとして用いられる。Ｏｓ（ｂｐｆｔｚ）は、ＰＶＫモノマー単位に対して０．１ｍｏｌ％（＝０．５８ｗｔ％）および０．０４ｍｏｌ％（＝０．２３ｗｔ％）のレベルで用いられる。
【００１４】
Ａｄｖ．Ｍａｔｅｒ．、２００７、１９巻、７３９〜７４３頁には、赤色発光ポリマーリン光発光ダイオードが開示されている。ドーパントからの純赤色発光は、ポリフルオレンホストポリマー中ドーパント４〜６ｗｔ％で得られたとされている。８〜１０ｗｔ％のドーパント濃度は「高濃度」と称されている。８ｗｔ％を超える濃度は試験されていない。
【発明の概要】
【発明が解決しようとする課題】
【００１５】
リン光エミッタを用いるＯＬＥＤに関連し、本発明者らは前記リン光エミッタを含む改善された組成物、特にデバイス中で用いる際に改善された寿命を有する組成物を提供する問題を確定した。
【課題を解決するための手段】
【００１６】
本発明者らは予想外にも、リン光エミッタがホスト材料中に７．５ｗｔ％を超える濃度で存在することを特徴とする、ホスト材料およびリン光エミッタを含む有機発光組成物を含むパルス駆動発光デバイスを提供することによって、この問題を解決した。
【００１７】
本発明によれば、ホスト材料中のリン光エミッタの濃度は、ホスト材料のみのｗｔ％に対して測定される。組成物が他の成分、たとえば第２のエミッタをさらに含む場合には、前記他の成分は計算の部分を形成しない。
【００１８】
本発明者らは、パルス駆動ディスプレイまたは他の発光デバイスについて、リン光エミッタがホスト材料中に７．５ｗｔ％を超える濃度で存在する場合には、寿命が顕著に改善されることを見出した。「濃度消光」の現象のため高濃度のエミッタは望ましくないと一般にはみなされているので、これは驚くべきことである。たとえば、Ｋａｗａｍｕｒａら（Ａｐｐｌ．Ｐｈｙｓ．Ｌｅｔｔ．、８６巻、０７１１０４頁、２００５）は、赤色、緑色および青色リン光エミッタについての濃度消光効果を記載している。赤色および緑色エミッタについては、ηＰＬの最大値はＣＢＰホスト中エミッタ濃度２ｗｔ％で得られた。ＣＢＰホスト中の青色エミッタについては、異なったηＰＬ曲線が得られた。これは、青色エミッタのＴ１エネルギーレベルからＣＢＰのＴ１エネルギーレベルへの逆エネルギー移動に言及することによって説明された。これを確認するため、Ｔ１エネルギーレベルが高いホスト（ｍＣＰ）中の青色エミッタのさらなる組成物が調製された。これらにより、ｍＣＰホスト中エミッタ濃度２ｗｔ％で最大ηＰＬが確認された。
【００１９】
従来技術においては、寿命の測定はｄｃ駆動条件下で行われてきた。ｄｃ駆動条件下での最適寿命は、ずっと低い濃度で得られると広く信じられている。パルス駆動条件下においてリン光エミッタのより高い濃度で観察された寿命の延長はまったく予知されないものであった。
【００２０】
本発明によれば、リン光エミッタはホスト材料中に好ましくは１０ｗｔ％を超え、より好ましくは１０〜２５ｗｔ％の範囲、さらにより好ましくは１４〜２５ｗｔ％の範囲、さらにより好ましくは１５〜２５ｗｔ％の範囲、さらにより好ましくは２０〜２５ｗｔ％の範囲、最も好ましくは約２０ｗｔ％の濃度で存在する。
【００２１】
リン光エミッタは好ましくは赤色エミッタまたは緑色エミッタである。「赤色エミッタ」は、リン光により６００〜７５０ｎｍ、好ましくは６００〜７００ｎｍ、より好ましくは６１０〜６５０ｎｍの範囲の波長を有し、最も好ましくは約６５０〜６６０ｎｍに発光ピークを有する放射を発する材料を意味する。「緑色エミッタ」は、リン光により５１０〜５８０ｎｍ、好ましくは５１０〜５７０ｎｍの範囲の波長を有する放射を発する材料を意味する。
【００２２】
リン光エミッタは、好ましくはＰｔ、Ｐｄ、Ｏｓ、Ａｕ、Ｒｕ、Ｒｅ、ＲｕまたはＩｒの錯体、最も好ましくはＩｒの錯体を含む。
【００２３】
ホスト材料は、好ましくはリン光エミッタとブレンドされる。しかし、これは本質的ではなく、ホスト材料はたとえばＷＯ０３／０９１３５５に記載された方法でリン光エミッタに結合されてもよい。
【００２４】
ホスト材料はポリマーまたは小分子であってよく、好ましくはポリマーである。前記ポリマーは共役していても共役していなくてもよい。
【００２５】
好ましくは、パルス駆動デバイスにおいてホスト材料は青色ホスト材料である。「青色ホスト材料」は電子発光によって４００〜５００ｎｍ、好ましくは４３０〜５００ｎｍの範囲の波長を有する放射を発することができるホスト材料を意味する。しかし、青色ホスト材料は、好ましくは、青色ホスト材料の励起状態エネルギーのほとんどまたはすべてがリン光エミッタに移動した結果として、青色光をほとんどまたはまったく放射しないことを認識されたい。
【００２６】
ホストからエミッタへのエネルギーの逆移動を避けるため、好ましくは、ホスト材料はリン光エミッタのＴ１エネルギーレベルより高いＴ１エネルギーレベルを有する。特に、ホストはエミッタのＴ１エネルギーレベルより少なくとも１００ｍｅＶ高いＴ１エネルギーレベルを有することが好ましい。
【００２７】
好ましくは、ホスト材料は電荷輸送材料、すなわち正孔および／または電子を輸送することができる材料である。電荷輸送材料は、デバイス中において、そのデバイスに用いられるリン光エミッタよりも高い電荷移動度を有する材料である。正孔および電子輸送材料は、当業者にはよく知られている。電荷移動度はシングルキャリアデバイスを用いて測定することができる。
【００２８】
ＯＬＥＤは典型的にはアノード、カソード、およびアノードとカソードとの間に位置する発光層を含む。
【００２９】
有機発光デバイスは一般に透明なガラスまたはプラスチックの基板、アノードおよびカソードを含むことになる。この場合、ホスト材料およびリン光エミッタを含む組成物は、アノードとカソードとの間に位置する発光層中に存在することになる。
【００３０】
実用的なデバイスにおいては、光を吸収するため（光応答性デバイスの場合）または発光するため（ＯＬＥＤの場合）には、電極の少なくとも１つは半透明である。アノードが透明な場合、それは典型的にはインジウムスズ酸化物を含む。
【００３１】
特に、アノードからの正孔注入を助けるため、アノードと発光層との間に設けられる導電性有機または無機材料から形成され得る導電性正孔注入層を設けることが望ましい。ドープされた有機正孔注入材料の例には、ドープされたポリ（エチレンジオキシチオフェン）（ＰＥＤＴ）、特にＥＰ０９０１１７６およびＥＰ０９４７１２３に開示されたようなポリスチレンスルホネート（ＰＳＳ）等の電荷バランスポリ酸でドープされたＰＥＤＴ、ポリアクリル酸またはフッ素化スルホン酸、たとえばＮａｆｉｏｎ（登録商標）；ＵＳ５７２３８７３およびＵＳ５７９８１７０に開示されたようなポリアニリン；およびポリ（チエノチオフェン）が含まれる。導電性無機材料の例には、Ｊｏｕｒｎａｌ  ｏｆ  Ｐｈｙｓｉｃｓ  Ｄ：Ａｐｐｌｉｅｄ  Ｐｈｙｓｉｃｓ（１９９６）、２９巻（１１）、２７５０〜２７５３頁に開示されたようなＶＯｘ、ＭｏＯｘおよびＲｕＯｘ等の遷移金属酸化物が含まれる。
【００３２】
存在する場合には、アノードと発光層との間に位置する正孔輸送層は、好ましくは５．５ｅＶ以下、より好ましくは約４．８〜５．５ｅＶのＨＯＭＯレベルを有する。ＨＯＭＯレベルはたとえばサイクリックボルタムメトリーによって測定することができる。
【００３３】
存在する場合には、発光層とカソードとの間に位置する電子輸送層は、好ましくは約３〜３．５ｅＶのＬＵＭＯレベルを有する。
【００３４】
発光層はホスト材料およびリン光エミッタのみからなっていてもよく、１種または複数のさらなる材料と組み合わせてこれらを含んでもよい。特に、ホスト材料およびリン光エミッタは、たとえばＷＯ９９／４８１６０に開示されたような正孔および／または電子輸送材料と、および／またはさらなる発光材料とブレンドしてもよい。
【００３５】
アノードとカソードとの間にさらなる層、たとえば電荷輸送、電荷注入または電荷遮蔽層を位置させてもよい。
【００３６】
典型的には、本発明の第１の態様においては、発光層はパターン化されることになる。
【００３７】
本発明の第１の態様によれば、請求項１〜９において特定される組成物が提供される。
【００３８】
上述のように、組成物中において、リン光エミッタがホスト材料中でそのピーク効率にある濃度は１０ｗｔ％より高い。ホスト材料中のリン光エミッタのピーク効率は、ｃｄ／Ａの単位で測定することができる。当業者はどのようにこれを測定するかを了解するであろう。リン光エミッタはホスト材料中にピーク効率を与える濃度で存在している必要はない。リン光エミッタはホスト材料中に１０ｗｔ％より高い濃度で存在していればよい。
【００３９】
ホストは、エミッタのＴ１エネルギーレベルよりも少なくとも１００ｍｅＶ高いＴ１エネルギーレベルを有していることが好ましい。
【００４０】
好ましくは、ホスト材料は電荷輸送材料、すなわち正孔および／または電子を輸送することができる材料である。電荷輸送材料は、デバイス中において、そのデバイスに用いられるリン光エミッタよりも高い電荷移動度を有する材料である。正孔および電子輸送材料は、当業者にはよく知られている。電荷移動度はシングルキャリアデバイスを用いて測定することができる。
【００４１】
好ましくは、第２の態様による組成物においては、リン光エミッタはホスト材料中に１０〜２５ｗｔ％の範囲、さらにより好ましくは１４〜２５ｗｔ％の範囲、さらにより好ましくは１５〜２５ｗｔ％の範囲、さらにより好ましくは２０〜２５ｗｔ％の範囲、最も好ましくは約２０ｗｔ％の濃度で存在する。
【００４２】
第２の態様による組成物において、好ましくは、ホスト材料はリン光エミッタとブレンドされる。しかし、これは本質的ではなく、ホスト材料はたとえばＷＯ０３／０９１３５５に記載された方法でリン光エミッタに結合されてもよい。
【００４３】
好ましくは、リン光エミッタは赤色エミッタまたは緑色エミッタである。
【００４４】
好ましくは、リン光エミッタはＰｔ、Ｐｄ、Ｏｓ、Ａｕ、Ｒｕ、Ｒｅ、ＲｕまたはＩｒの錯体、最も好ましくはＩｒの錯体を含む。
【００４５】
好ましくは、ホスト材料は青色ホスト材料である。
【００４６】
好ましくは、ホスト材料はポリマーである。前記ポリマーは共役していても共役していなくてもよい。
【００４７】
本発明のさらなる態様は、請求項１〜９に定義されたような組成物を含む有機発光デバイス（ＯＬＥＤ）を提供する。
【００４８】
本発明による有機発光デバイスは、典型的にはアノード、カソード、およびアノードとカソードとの間に位置する発光層を含む。
【００４９】
本発明による有機発光デバイスは、一般に透明なガラスまたはプラスチックの基板、アノードおよびカソードを含むことになる。この場合、ホスト材料およびリン光エミッタを含む組成物は、アノードとカソードとの間に位置する発光層中に存在することになる。
【００５０】
実用的なデバイスにおいては、光を吸収するため（光応答性デバイスの場合）または発光するため（ＯＬＥＤの場合）には、電極の少なくとも１つは半透明である。アノードが透明な場合、それは典型的にはインジウムスズ酸化物を含む。
【００５１】
特に、アノードからの正孔注入を助けるため、アノードと発光層との間に設けられる導電性有機または無機材料から形成され得る導電性正孔注入層を設けることが望ましい。ドープされた有機正孔注入材料の例には、ドープされたポリ（エチレンジオキシチオフェン）（ＰＥＤＴ）、特にＥＰ０９０１１７６およびＥＰ０９４７１２３に開示されたようなポリスチレンスルホネート（ＰＳＳ）等の電荷バランスポリ酸でドープされたＰＥＤＴ、ポリアクリル酸またはフッ素化スルホン酸、たとえばＮａｆｉｏｎ（登録商標）；ＵＳ５７２３８７３およびＵＳ５７９８１７０に開示されたようなポリアニリン；およびポリ（チエノチオフェン）が含まれる。導電性無機材料の例には、Ｊｏｕｒｎａｌ  ｏｆ  Ｐｈｙｓｉｃｓ  Ｄ：Ａｐｐｌｉｅｄ  Ｐｈｙｓｉｃｓ（１９９６）、２９巻（１１）、２７５０〜２７５３頁に開示されたようなＶＯｘ、ＭｏＯｘおよびＲｕＯｘ等の遷移金属酸化物が含まれる。
【００５２】
存在する場合には、アノードと発光層との間に位置する正孔輸送層は、好ましくは５．５ｅＶ以下、より好ましくは約４．８〜５．５ｅＶのＨＯＭＯレベルを有する。ＨＯＭＯレベルはたとえばサイクリックボルタムメトリーによって測定することができる。
【００５３】
存在する場合には、発光層とカソードとの間に位置する電子輸送層は、好ましくは約３〜３．５ｅＶのＬＵＭＯレベルを有する。
【００５４】
本発明によるＯＬＥＤにおける発光層はホスト材料およびリン光エミッタのみからなっていてもよく、１種または複数のさらなる材料と組み合わせてこれらを含んでもよい。特に、ホスト材料およびリン光エミッタは、たとえばＷＯ９９／４８１６０に開示されたような正孔および／または電子輸送材料と、および／またはさらなる発光材料とブレンドしてもよい。
【００５５】
アノードとカソードとの間にさらなる層、たとえば電荷輸送、電荷注入または電荷遮蔽層を位置させてもよい。
【００５６】
本発明のさらなる態様は、請求項１２または１３に特定されるような有機発光デバイスを含むディスプレイを提供する。本態様によるディスプレイは、パッシブマトリックスデバイス等のパルス駆動デバイスでもよく、または任意の他の形態のディスプレイ、たとえばアクティブマトリックスデバイスでもよい。
【００５７】
本発明によるディスプレイにおけるＯＬＥＤの発光層は、パターン化されていてもパターン化されていなくてもよい。
【００５８】
パターン化されていない層を含むデバイスは、たとえば照明光源として用いることができる。この目的には白色発光デバイスが特に適している。
【００５９】
パターン化された層を含むデバイスは、たとえばアクティブマトリックスディスプレイまたはフルカラーパッシブマトリックスディスプレイであってよい。アクティブマトリックスディスプレイの場合には、パターン化された電子発光層は、典型的にはパターン化されたアノード層およびパターン化されていないカソードと組み合わせて用いられる。パッシブマトリックスディスプレイの場合には、アノード層はアノード材料の平行な縞から形成され、電子発光材料およびカソード材料の平行な縞がアノード材料に垂直に配置され、電子発光材料およびカソード材料の縞は典型的にはフォトリソグラフィーによって形成された絶縁材料（「カソードセパレータ」）の縞によって分離されている。
【００６０】
本発明によるパルス駆動発光デバイスは、ディスプレイであってもよく、または印刷ヘッドであってもよく、またはスキャナ、プリンタまたはフォトコピア等の画像デバイスにおける使用のための光源であってもよい。
【００６１】
ここで添付の図面を参照して、例示のためのみに本発明の実施形態を記述する。
【図面の簡単な説明】
【００６２】
【図１】ＯＬＥＤの構造を示す図である。
【図２】本発明による４種の異なった組成物についての輝度対時間のプロットを示す図である。
【発明を実施するための形態】
【００６３】
リン光エミッタ用の数多くのホストが従来技術に記載されている。ホスト材料は、励起状態エネルギーがホストのＴ１エネルギーレベルからエミッタのＴ１レベルに移動するために十分高いＴ１エネルギーレベルを有する必要がある。好ましくは、ホストは、エミッタのＴ１エネルギーレベルからのエネルギーの逆移動を防止するために十分高いＴ１エネルギーレベル、特にエミッタのＴ１エネルギーレベルよりも高いＴ１エネルギーレベルを有する。しかしある場合には、ホストのＴ１エネルギーレベルはエミッタのＴ１エネルギーレベルと同じか、もっと低いことすらある。ホスト材料の例には、Ｉｋａｉら、Ａｐｐｌ．Ｐｈｙｓ．Ｌｅｔｔ．、７９巻、第２号、２００１、１５６頁に開示された、ＣＢＰとして知られる４，４’−ビス（（カルバゾール−９−イル）ビフェニル）およびＴＣＴＡとして知られる（４，４’，４”−トリス（（カルバゾール−９−イル）トリフェニルアミン）等の「小分子」ホスト；ならびにＭＴＤＡＴＡとして知られるトリス−４−（Ｎ−３−メチルフェニル−Ｎ−フェニル）フェニルアミン等のトリアリールアミンが含まれる。ポリマー、特にたとえばＡｐｐｌ．Ｐｈｙｓ．Ｌｅｔｔ．、２０００、７７巻（１５）、２２８０頁に開示されたポリ（ビニルカルバゾール）；Ｓｙｎｔｈ．Ｍｅｔ．、２００１、１１６巻、３７９頁、Ｐｈｙｓ．Ｒｅｖ．Ｂ、２００１、６３巻、２３５２０６頁およびＡｐｐｌ．Ｐｈｙｓ．Ｌｅｔｔ．、２００３、８２巻（７）、１００６頁のポリフルオレン；Ａｄｖ．Ｍａｔｅｒ．、１９９９、１１巻（４）、２８５頁のポリ［４−（Ｎ−４−ビニルベンジルオキシエチル，Ｎ−メチルアミノ）−Ｎ−（２，５−ジ−ｔｅｒｔ−ブチルフェニルナフタルイミド］；およびＪ．Ｍａｔｅｒ．Ｃｈｅｍ．、２００３、１３巻、５０〜５５頁のポリ（パラフェニレン）等のホモポリマーもホストとして知られている。コポリマーもホストとして知られている。
【００６４】
好ましいリン光金属錯体は、任意選択により置換された式１：
【化１】
2011510509.tif 000003
［式中、Ｍは金属であり；Ｌ１、Ｌ２およびＬ３のそれぞれは配位基であり；ｑは整数であり；ｒおよびｓはそれぞれ独立に０または整数であり；（ａ．ｑ）＋（ｂ．ｒ）＋（ｃ．ｓ）の合計はＭについて使用可能な配位サイトの数に等しく、ここでａはＬ１上の配位サイトの数であり、ｂはＬ２上の配位サイトの数であり、ｃはＬ３上の配位サイトの数である］の錯体を含む。
【００６５】
重元素Ｍは強いスピン軌道結合を誘起し、迅速なシステム間クロッシングおよび三重項またはより高い状態からの発光（リン光）を可能にする。適当な重金属Ｍには：
−  セリウム、サマリウム、ユーロピウム、テルビウム、ジスプロシウム、ツリウム、エルビウム、ネオジミウム等のランタニド金属および
−  ｄ-ブロック金属、特に２列および３列のもの、すなわち３９〜４８および７２〜８０の元素、特にルテニウム、ロジウム、パラジウム、レニウム、オスミウム、イリジウム、白金および金
が含まれる。
【００６６】
ｆ-ブロック金属について適当な配位基には、カルボン酸、１，３−ジケトネート、ヒドロキシカルボン酸、アシルフェノールおよびイミノアシル基を含むシッフ塩基等の酸素又は窒素ドナー系が含まれる。知られているように、発光ランタニド金属錯体には、金属イオンの第１励起状態よりも高い三重項励起エネルギーレベルを有する増感基（単数または複数）が必要である。発光は金属のｆ−ｆ遷移から起こり、したがって発光色は金属の選択によって決定される。
【００６７】
鋭い発光は一般に幅が狭く、ディスプレイ用途に有用な高純度の発色をもたらす。
【００６８】
ｄ-ブロックの金属は三重項励起状態からの発光に特に適している。これらの金属は、ポルフィリンまたは式２：
【化２】
2011510509.tif 000004
［式中、Ａｒ４およびＡｒ５は同一でも異なっていてもよく、任意選択で置換されたアリールまたはヘテロアリールから独立に選択され；Ｘ１およびＹ１は同一でも異なっていてもよく、炭素または窒素から独立に選択され；Ａｒ４およびＡｒ５は一緒になって融合していてもよい］の二座リガンド等の炭素または窒素ドナーを有する有機金属錯体を形成する。Ｘ１が炭素、Ｙ１が窒素であるリガンドが特に好ましい。
【００６９】
二座リガンドの例を下に示す：
【化３】
2011510509.tif 000005
【００７０】
リン光エミッタの発光色は、金属、リガンドおよびそれらの置換基の適切な選択によって調節することができる。たとえば、リン光イリジウム錯体には、Ａｐｐｌ．Ｐｈｙｓ．Ｌｅｔｔｅｒｓ、２００５、８６巻、１６１１０４頁に開示されたようなチエニルピリジンリガンドまたはＴｓｕｂｏｙａｍａら、Ｊ．Ａｍ．Ｃｈｅｍ．Ｓｏｃ．、２００３、１２５巻、１２９７１〜１２９７９頁に開示されたようなフェニルキノリンまたはフェニルイソキノリンリガンドを含む赤色リン光エミッタ；フェニルピリジンリガンドを含む緑色リン光エミッタ；およびＷＯ２００４／１０１７０７に開示されたようなフェニルトリアゾールリガンドまたはフッ素化フェニルピリジンリガンドを含む青色リン光エミッタが含まれる。
【００７１】
Ａｒ４およびＡｒ５のそれぞれは、１個または複数の置換基を有してもよい。２個以上のこれらの置換基は連結して環、たとえば芳香環を形成してもよい。特に好ましい置換基には、ＷＯ０２／４５４６６、ＷＯ０２／４４１８９、ＵＳ２００２−１１７６６２およびＵＳ２００２−１８２４４１に開示されたような、錯体の発光をブルーシフトさせるために用いることができるフッ素またはトリフルオロメチル；ＪＰ２００２−３２４６７９に開示されたようなアルキルまたはアルコキシ基；ＷＯ０２／８１４４８に開示されたような、発光材料として用いた際に錯体への正孔輸送を助けるために用いることができるカルバゾール；ＷＯ０２／６８４３５およびＥＰ１２４５６５９に開示されたような、さらなる基の結合のためリガンドを官能化するために作用することができる臭素、塩素またはヨウ素；およびＷＯ０２／６６５５２に開示されたような、金属錯体の溶液処理性を得るまたは高めるために用いることができるデンドロンが含まれる。
【００７２】
発光デンドリマーは典型的には１個または複数のデンドロンに結合した発光コアを含み、それぞれのデンドロンは分岐点および２個以上の樹状分岐を含む。好ましくは、デンドロンは少なくとも部分的に共役しており、コアおよび樹状分岐の少なくとも１個はアリールまたはヘテロアリール基を含む。１つの好ましい実施形態においては、分岐基は、ジケトネート、特にアセチルアセトネート（ａｃａｃ）；それぞれ置換されていてもよいトリアリールホスフィンおよびピリジンを含む、ｄ-ブロック元素とともに用いるのに適した他のリガンドを含む。
【００７３】
主グループの金属錯体は、リガンドに基づく発光、言い換えると電荷移動発光を示す。これらの錯体については、発光色はリガンドならびに金属の選択によって決定される。
【００７４】
ホスト材料および金属錯体は、物理的ブレンドの形態で組み合わせることができる。あるいは、金属錯体をホスト材料に化学的に結合してもよい。ポリマー性ホストの場合、金属錯体はポリマー主鎖に結合した置換基として化学結合してもよく、ポリマー主鎖中に繰り返し単位として組み込まれてもよく、またはたとえばＥＰ１２４５６５９、ＷＯ０２／３１８９６、ＷＯ０３／１８６５３およびＷＯ０３／２２９０８に開示されているようなポリマーの末端基として提供されてもよい。
【００７５】
カソードは、電子発光層内への電子の注入を可能にする仕事関数を有する材料から選択される。カソードと電子発光材料との間の不都合な相互作用の可能性等の他の因子がカソードの選択に影響する。カソードは、アルミニウム層等の単一材料からなっていてもよい。あるいは、カソードは複数の金属、たとえばＷＯ９８／１０６２１に開示されたようなカルシウムおよびアルミニウム；ＷＯ９８／５７３８１、Ａｐｐｌ．Ｐｈｙｓ．Ｌｅｔｔ．、２００２、８１巻（４）、６３４頁およびＷＯ０２／８４７５９に開示されたようなバリウム元素；または金属化合物の薄層、特に電子注入を助けるためのアルカリまたはアルカリ土類金属の酸化物またはフッ化物、たとえばＷＯ００／４８２５８に開示されたようなフッ化リチウム；Ａｐｐｌ．Ｐｈｙｓ．Ｌｅｔｔ．、２００１、７９巻（５）、２００１頁に開示されたようなフッ化バリウム；および酸化バリウム等の、仕事関数が低い材料と仕事関数が高い材料の二層を含んでもよい。電子をデバイス中に効率的に注入するため、カソードは好ましくは３．５ｅＶ未満、より好ましくは３．２ｅＶ未満、最も好ましくは３ｅＶ未満の仕事関数を有する。金属の仕事関数は、たとえばＭｉｃｈａｅｌｓｏｎ、Ｊ．Ａｐｐｌ．Ｐｈｙｓ．、４８巻（１１）、４７２９頁、１９７７で見出すことができる。
【００７６】
カソードは不透明または透明であってよい。透明なカソードはアクティブマトリックスデバイスにおいて特に有利である。なぜなら、そのようなデバイスにおける透明なアノードを通しての発光は、発光ピクセルの下に位置する駆動回路によって少なくとも部分的に遮断されるからである。透明なカソードは、透明であるために十分に薄い電子注入材料の層を含むことになる。典型的には、その薄さの結果として、この層の横方向の電導度は低いことになる。この場合には、電子注入材料の層は、インジウムスズ酸化物等の透明電導材料のより厚い層と組み合わせて用いられる。
【００７７】
透明カソードデバイスは（もちろん、完全に透明なデバイスが望まれない場合には）透明アノードを有する必要はなく、したがって底面発光デバイスに用いられる透明アノードは、アルミニウム層等の反射性材料の層で置き換えられ、または補完されてもよいことを理解されたい。透明カソードデバイスの例は、たとえばＧＢ  ２３４８３１６に開示されている。
【００７８】
光学デバイスは湿気および酸素の影響を受けやすい。したがって、基板は好ましくはデバイス中への湿気および酸素の進入を防止するための良好なバリア性を有する。基板は一般的にはガラスであるが、特にデバイスの可撓性が望ましい場合には代替の基板を用いることができる。たとえば、基板はプラスチックおよびバリアの交互の層の基板を開示するＵＳ６２６８６９５にあるようなプラスチックまたはＥＰ０９４９８５０に開示されたような薄いガラスおよびプラスチックのラミネートを含んでもよい。
【００７９】
デバイスは、好ましくは、湿気および酸素の進入を防止するため、カプセル材（示していない）でカプセル化される。適当なカプセル材には、たとえばＷＯ０１／８１６４９に開示されたようなポリマーと誘電体との交互積層またはたとえばＷＯ０１／１９１４２に開示されたような気密容器等の、適当なバリア性を有するガラス、フィルムのシートが含まれる。基板またはカプセル材を通して浸透する可能性があるいかなる大気中の湿気および／または酸素をも吸収するためのゲッター材料を、基板とカプセル材との間に配置してもよい。
【００８０】
図１の実施形態はデバイスを示している。ここでは最初にアノードを基板上に形成し、次いで電子発光層およびカソードを堆積することによってデバイスが形成される。しかし、本発明のデバイスは、最初にカソードを基板上に形成し、次いで電子発光層およびアノードを堆積することによっても形成されることを認識されたい。
【００８１】
適当な電子発光および／または電荷輸送ポリマーには、これだけに限らないが、ポリ（ｐ−フェニレンビニレン）等のポリ（アリーレンビニレン）およびポリアリーレンが含まれる。
【００８２】
ポリマーは、好ましくはたとえばＡｄｖ．Ｍａｔｅｒ．、２０００、１２巻（２３）、１７３７〜１７５０頁およびその参考文献に開示されたようなアリーレン繰り返し単位から選択される第１繰り返し単位を含む。例示的な第１繰り返し単位には、Ｊ．Ａｐｐｌ．Ｐｈｙｓ．、１９９６、７９巻、９３４頁に開示されたような１，４−フェニレン繰り返し単位；ＥＰ０８４２２０８に開示されたようなフルオレン繰り返し単位；たとえばＭａｃｒｏｍｏｌｅｃｕｌｅｓ、２０００、３３巻（６）、２０１６〜２０２０頁に開示されたようなインデノフルオレン繰り返し単位；およびたとえばＥＰ０７０７０２０に開示されたようなスピロフルオレン繰り返し単位が含まれる。これらの繰り返し単位のそれぞれは、任意選択で置換される。置換基の例には、Ｃ１−２０アルキルまたはアルコキシ等の可溶化基；フッ素、ニトロまたはシアノ等の電子吸引基；およびポリマーのガラス転移温度（Ｔｇ）を上昇させるための置換基が含まれる。
【００８３】
特に好ましいポリマーは、任意選択で置換された２，７−連結フルオレン、最も好ましくは式３：
【化４】
2011510509.tif 000006
［式中、Ｒ１およびＲ２は水素または任意選択で置換されたアルキル、アルコキシ、アリール、アリールアルキル、ヘテロアリールおよびヘテロアリールアルキルから独立に選択される］の繰り返し単位を含む。より好ましくは、Ｒ１およびＲ２の少なくとも１つは、任意選択で置換されたＣ４−Ｃ２０アルキルまたはアリール基を含む。
【００８４】
ポリマーは、それがデバイスのどの層において用いられるかおよび共繰り返し単位の性質に依存して、正孔輸送、電子輸送および発光の１つまたは複数の機能を提供することができる。
【００８５】
たとえば、特に：
−  電子輸送を提供するためには、９，９−ジアルキルフルオレン−２，７−ジイルのホモポリマー等のフルオレン繰り返し単位のホモポリマーを用いることができる。
−  トリアリールアミン繰り返し単位を含むコポリマーは、正孔輸送または発光を提供することができる。式４：
【化５】
2011510509.tif 000007
［式中、Ａｒ１およびＡｒ２は任意選択により置換されたアリールまたはヘテロアリール基であり、ｎは１以上、好ましくは１または２であり、ＲはＨまたは置換基、好ましくは置換基である］の繰り返し単位が特に好ましい。Ｒは好ましくはアルキルまたはアリールもしくはヘテロアリールであり、最も好ましくはアリールまたはヘテロアリールである。式１の単位における任意のアリールまたはヘテロアリール基は置換されてもよい。好ましい置換基にはアルキルおよびアルコキシ基が含まれる。式１の繰り返し単位における任意のアリールまたはヘテロアリール基（すなわちＡｒ１、Ａｒ２およびＲがアリールまたはヘテロアリールである場合のＲ）は、直接結合または二価連結原子もしくは基によって連結されていてもよい。好ましい二価連結原子および基には、Ｏ、Ｓ；置換Ｎ；および置換Ｃが含まれる。
【００８６】
式４を満たす特に好ましい単位には、式５〜７：
【化６】
2011510509.tif 000008
［式中、Ａｒ１およびＡｒ２は上で定義した通りであり；Ａｒ３は任意選択で置換されたアリールまたはヘテロアリールである］の単位が含まれる。存在する場合には、Ａｒ３の好ましい置換基にはアルキルおよびアルコキシ基が含まれる。アリールまたはヘテロアリール基Ａｒ１、Ａｒ２およびＡｒ３の任意の２つは任意選択で直接結合または二価連結基もしくは原子によって連結されていてもよい。存在する場合には、連結結合、基または原子は、好ましくは共通のＮ原子に結合した２つのアリールまたはヘテロアリール基を連結する。
【００８７】
この型の特に好ましい正孔輸送ポリマーは、第１繰り返し単位とトリアリールアミン繰り返し単位とのコポリマーである。
【００８８】
電子発光コポリマーは、たとえばＷＯ００／５５９２７およびＵＳ６，３５３，０８３に開示されたように、電子発光領域ならびに正孔輸送領域および電子輸送領域の少なくとも１つを含んでもよい。正孔輸送領域および電子輸送領域の一方のみが設けられた場合には、電子発光領域は正孔輸送機能および電子輸送機能の他方を提供することもできる。あるいは、電子発光ポリマーを正孔輸送材料および／または電子輸送材料とブレンドすることができる。正孔輸送繰り返し単位、電子輸送繰り返し単位および発光繰り返し単位の１つまたは複数を含むポリマーは、ポリマー主鎖またはポリマー側鎖中に上記ユニットを提供することができる。
【００８９】
そのようなポリマーの内部の異なった領域は、ＵＳ６，３５３，０８３のようにポリマー主鎖に沿って提供されてもよく、またはＷＯ０１／６２８６９のようにポリマー主鎖から吊り下がった基として提供されてもよい。
【００９０】
重合方法
これらのポリマーの調製のための好ましい方法は、たとえばＷＯ００／５３６５６に記載されているようなＳｕｚｕｋｉ重合およびたとえばＴ．Ｙａｍａｍｏｔｏ、「有機金属プロセスによって調製された電導性および熱安定性π共役ポリ（アリーレン）（Ｅｌｅｃｔｒｉｃａｌｌｙ  Ｃｏｎｄｕｃｔｉｎｇ  Ａｎｄ  Ｔｈｅｒｍａｌｌｙ  Ｓｔａｂｌｅ  π−Ｃｏｎｊｕｇａｔｅｄ  Ｐｏｌｙ（ａｒｙｌｅｎｅ）ｓ  Ｐｒｅｐａｒｅｄ  ｂｙ  Ｏｒｇａｎｏｍｅｔａｌｌｉｃ  Ｐｒｏｃｅｓｓｅｓ）」、Ｐｒｏｇｒｅｓｓ  ｉｎ  Ｐｏｌｙｍｅｒ  Ｓｃｉｅｎｃｅ、１９９３、１７巻、１１５３〜１２０５頁に記載されているようなＹａｍａｍｏｔｏ重合である。これらの重合技法はいずれも「金属挿入」を介して行われ、ここで金属錯体触媒の金属原子がアリール基とモノマーの脱離基との間に挿入される。Ｙａｍａｍｏｔｏ重合の場合にはニッケル錯体触媒が用いられる。Ｓｕｚｕｋｉ重合の場合にはパラジウム錯体触媒が用いられる。
【００９１】
たとえば、Ｙａｍａｍｏｔｏ重合による鎖状ポリマーの合成においては、２つの反応性ハロゲン基を有するモノマーが用いられる。同様に、Ｓｕｚｕｋｉ重合の方法によれば、少なくとも１つの反応基はボロン酸またはボロン酸エステル等のホウ素誘導基であり、他の反応基はハロゲンである。好ましいハロゲンは塩素、臭素およびヨウ素であり、最も好ましくは臭素である。
【００９２】
したがって、本出願を通して説明するように、アリール基を含む繰り返し単位および末端基は、適当な脱離基を有するモノマーから誘導することができることを理解されたい。
【００９３】
Ｓｕｚｕｋｉ重合は、位置規則的、ブロックおよびランダムコポリマーを調製するために用いることができる。特に、ホモポリマーまたはランダムコポリマーは、１つの反応基がハロゲンで、他の反応基がホウ素誘導基である場合に調製することができる。あるいは、ブロックまたは位置規則的、特にＡＢ型のコポリマーは、第１のモノマーの両方の反応基がホウ素で、第２のモノマーの両方の反応基がハロゲンである場合に調製することができる。
【００９４】
ハライドの代替として金属挿入に関与できる他の脱離基には、トシレート、メシレートおよびトリフレートを含む基が含まれる。
【００９５】
溶液処理
単一のポリマーまたは複数のポリマーは、溶液から堆積して層５を形成することができる。ポリアリーレン、特にポリフルオレン用の適当な溶媒には、トルエンおよびキシレン等のモノまたはポリアルキルベンゼンが含まれる。
【００９６】
特に好ましい溶液堆積法は、スピンコーティングおよびインクジェット印刷である。
【００９７】
スピンコーティングは、電子発光材料のパターニングが必要でないデバイス、たとえば照明用途または単純な単色分割ディスプレイに特に適している。
【００９８】
インクジェット印刷は、高情報量ディスプレイ、特にフルカラーディスプレイに特に適している。ＯＬＥＤのインクジェット印刷は、たとえばＥＰ０８８０３０３に記載されている。
【００９９】
他の溶液堆積法には、たとえばディップコーティング、ロール印刷およびスクリーン印刷が含まれる。
【０１００】
デバイスの多層を溶液処理で形成するならば、当業者はたとえば次の層を堆積する前に１層を架橋すること、または隣接する層の材料をこれらの層のうち第１層を形成する材料が第２層を堆積するために用いる溶媒に不溶であるように選択することによって、隣接する層の相互混合を防止する技法を認知するであろう。
【実施例１】
【０１０１】
比較組成物に加えて、本発明による３つの異なった組成物を調製した。
組成物１（比較）：７．５ｗｔ％のリン光赤色エミッタをホスト材料にブレンドした。
組成物２：１４ｗｔ％のリン光赤色エミッタをホスト材料にブレンドした。
組成物３：２０ｗｔ％のリン光赤色エミッタをホスト材料にブレンドした。
組成物４：２５ｗｔ％のリン光赤色エミッタをホスト材料にブレンドした。
【０１０２】
リン光赤色エミッタは、ＷＯ０２／０６６５５２に開示されたような、赤色発光イリジウム錯体を含むコアと３，５−ジフェニルベンゼン系のデンドライトとを有するデンドリマーである。
【０１０３】
ホスト材料は、フルオレン繰り返し単位と式５の繰り返し単位とのコポリマーを含む。
【実施例２】
【０１０４】
実施例１からの組成物を用いてＯＬＥＤを作成した。パルス駆動条件下でＯＬＥＤを試験した。結果を図２に示す。
【０１０５】
Ｌｅｖｅｒｋｕｓｅｎ、ＧｅｒｍａｎｙのＨ  Ｃ  Ｓｔａｒｃｋ社からＢａｙｔｒｏｎ  Ｐ（登録商標）として入手可能なポリ（エチレンジオキシチオフェン）／ポリ（スチレンスルホネート）（ＰＥＤＴ／ＰＳＳ）をスピンコーティングにより、ガラス基板（Ａｐｐｌｉｅｄ  Ｆｉｌｍｓ社、Ｃｏｌｏｒａｄｏ、ＵＳＡから入手可能）上に支持されたインジウムスズ酸化物アノード上に堆積する。フルオレン−トリアリールアミンコポリマーの正孔輸送層をスピンコーティングにより、キシレン溶液から厚み約１０ｎｍにＰＥＤＴ／ＰＳＳ層上に堆積し、１８０℃で１時間加熱する。実施例１からの組成物をスピンコーティングにより、キシレン溶液から厚み約６５ｎｍに正孔輸送層上に堆積する。バリウムの第１層を厚み約１０ｎｍまで、そしてアルミニウムバリウムの第２層を厚み約１００ｎｍに半導性ポリマー上に蒸着させることによって、Ｂａ／Ａｌカソードを実施例１の組成物の上に形成させる。最後に、気密シールを形成するため、デバイス上に取り付けられ、基板上に接着されたゲッターを含む金属筺体を用いてデバイスをシールする。
【０１０６】
以下のようにパルス駆動トレインを用いてデバイスを駆動した。
オフ状態において−９Ｖ
周波数＝６０Ｈｚ
マルチプレックス比＝６４
【０１０７】
オン状態において、３０，０００ｃｄ／ｍ２の初期ピーク輝度を達成するために必要な電流でデバイスを駆動した。
【０１０８】
結果
図２に示すように、濃度７．５ｗｔ％で存在するリン光エミッタは、より高濃度のエミッタを有する組成物よりも実質的に短いパルス寿命を有する。さらに、実施例２〜４の組成物の効率は、比較組成物１の効率と同程度で、ある場合にはこれよりも高い。そのように高いドーパント濃度の組成物は濃度消光に付随する欠点があると予想されると思われるので、これは驚くべきことである。
【図１】
2011510509.tif 000009
【図２】
2011510509.tif 000010
【国際調査報告】
2011510509.tif 000011
2011510509.tif 000012
2011510509.tif 000013